(57)【要約】  本発明の課題は、硬化後に耐熱性及び柔軟性を併せ持ち、かつ低温で硬化可能な樹脂組成物を提供することである。  上記課題を解決するために、下記の（Ａ）〜（Ｄ）成分を含有することを特徴とする、熱硬化性樹脂組成物を提供する。  （Ａ）重量平均分子量が５００ｇ／ｍｏｌ以上であり、マレイミド基を２個以上含有するポリマレイミド化合物  （Ｂ）エポキシ化合物  （Ｃ）ポリエステル  （Ｄ）芳香族アミン化合物【選択図】なし【特許請求の範囲】
【請求項１】
下記の（Ａ）〜（Ｄ）成分を含有することを特徴とする、熱硬化性樹脂組成物。
（Ａ）重量平均分子量が５００ｇ/ｍｏｌ以上であり、マレイミド基を２個以上含有するポリマレイミド化合物
（Ｂ）エポキシ化合物
（Ｃ）ポリエステル
（Ｄ）芳香族アミン化合物
【請求項２】
前記（Ａ）成分が、芳香環を有するマレイミド化合物であることを特徴とする、請求項１に記載の熱硬化性樹脂組成物。
【請求項３】
前記（Ｃ）成分が、水酸基末端のポリエステルであることを特徴とする、請求項１又は２に記載の熱硬化性樹脂組成物。
【請求項４】
前記（Ｃ）成分が、下記式（１）の構造を有するポリエステルであることを特徴とする、請求項１〜３の何れか１項に記載の熱硬化性樹脂組成物。
【化１】
2020116467.tif 000012
（式（１）中、Ｒ１はそれぞれ独立して、水素原子又はハロゲン原子で置換されていてもよいアルキル基を、Ｘは、芳香環を含む基を、Ｙは、単結合、アルキレン基又は酸素原子を、繰り返し数ｎは１以上の整数を表す。）
【請求項５】
前記熱硬化性樹脂組成物において（Ａ）〜（Ｄ）成分の合計含有量を１００質量％としたときの、（Ａ）成分の含有量が１５〜７５質量％、（Ｂ）成分の含有量が１〜１３質量％、（Ｃ）成分の含有量が１５〜７５質量％、（Ｄ）成分の含有量が１〜１５質量％であることを特徴とする、請求項１〜４の何れか１項に記載の熱硬化性樹脂組成物。
【請求項６】
シートであって、請求項１〜５の何れか１項に記載の熱硬化性樹脂組成物を含有することを特徴とする、シート。
【発明の詳細な説明】
【技術分野】
【０００１】
本発明は、熱硬化性樹脂組成物及びシートに関する。さらに詳しくは、耐熱性と柔軟性に優れた熱硬化性樹脂組成物及びシートに関する。
【背景技術】
【０００２】
耐熱性に優れた材料として、ポリマレイミド化合物からなる材料が知られているが、耐熱性には優れているものの、その物性は硬く、用途として特定の用途にしか用いることができていなかった。
一方、柔軟性を有する材料として、各種高分子材料を用いたものが知られているが、一般的に高分子化合物は熱に弱く、耐熱性に劣るという問題があった。【０００３】
そして、耐熱性と柔軟性を備えた材料として、近年ポリイミド化合物が着目されているが、構造が特殊な材料であり、特定の溶媒にしか溶解しない、高温でないと硬化しない等、材料としての選択性が狭いという問題があった。【０００４】
例えば、特許文献１には、（Ａ）分子中に２個以上のマレイミド基を有するポリマレイミド化合物、（Ｂ）分子中に二個以上のエポキシ基を有するエポキシ樹脂、（Ｃ）エポキシ樹脂硬化剤、および（Ｄ）特定のアクリル樹脂系接着性樹脂または熱可塑性共重合ポリエステル樹脂を含有する接着性樹脂からなる熱硬化性樹脂組成物、ならびにそれで成形封止された電子部品が開示されている。
さらに、特許文献２には、ベース基板上に、ポリイミド又はポリイミド前駆体の樹脂溶液をポリイミドフィルムの厚みが５０μｍ以下になるように塗布し、加熱処理を完了させ、ベース基板上にポリイミドフィルムを形成し、ポリイミドフィルム上に応力緩和層を形成した後、ポリイミドフィルムと応力緩和層が積層された状態でベース基板を除去し、かつ、ポリイミドフィルムのベース基板と反対側の面に表示装置または表示装置用部材を形成する表示装置の製造方法が開示されている。
【先行技術文献】
【特許文献】
【０００５】
【特許文献１】特開平６−３２９７２６号公報
【特許文献２】特開２０１７−１３９２２８号公報
【発明の概要】
【発明が解決しようとする課題】
【０００６】
これまで、様々な高耐熱材料及び柔軟性を備えた材料が開発されてきているが、それらは未だ満足できる物性を備えたものではない。
そこで、本発明の課題は、硬化後に耐熱性及び柔軟性を併せ持ち、かつ低温で硬化可能な樹脂組成物を提供することである。
【課題を解決するための手段】
【０００７】
発明者は、上記課題に対して鋭意検討した結果、特定の重量平均分子量を有するポリマレイミド化合物を、エポキシ化合物、ポリエステル、芳香族アミン化合物と組み合わせることにより、上記課題を解決できることを見出し本発明を完成した。
すなわち、本発明は、以下の熱硬化性樹脂組成物及びシートである。【０００８】
上記課題を解決するための本発明の熱硬化性樹脂組成物は、下記の（Ａ）〜（Ｄ）成分を含有することを特徴とするものである。
（Ａ）重量平均分子量が５００ｇ/ｍｏｌ以上であり、マレイミド基を２個以上有するポリマレイミド化合物
（Ｂ）エポキシ化合物
（Ｃ）ポリエステル
（Ｄ）芳香族アミン化合物
この特徴によれば、（Ａ）〜（Ｄ）成分を含有することで、熱硬化性樹脂組成物を硬化した硬化物の柔軟性が向上し、耐熱性及び柔軟性を併せ持つ熱硬化性樹脂組成物とすることができる。【０００９】
また、本発明の熱硬化性樹脂組成物の一実施態様としては、（Ａ）成分が、芳香環を有する化合物であることを特徴とするものである。
この特徴によれば、（Ａ）成分が芳香環を有することで、硬化後により耐熱性が向上した熱硬化性樹脂組成物とすることができる。【００１０】
また、本発明の熱硬化性樹脂組成物の一実施態様としては、（Ｃ）成分が、下記式（１）の構造を有するポリエステルであることを特徴とするものである。
【化１】
2020116467.tif 000002
（式（１）中、Ｒ１はそれぞれ独立して、水素原子又はハロゲン原子で置換されていてもよいアルキル基を、Ｘは、芳香環を含む基を、Ｙは単結合、アルキレン基又は酸素原子を、繰り返し数ｎは１以上の整数を表す。）
この特徴によれば、（Ｃ）成分が式（１）の構造を有するポリエステルであることで、より本発明の効果を発揮することができる。【００１１】
本発明の熱硬化性樹脂組成物の一実施態様としては、熱硬化性樹脂組成物において（Ａ）〜（Ｄ）成分の合計含有量を１００質量％としたときの、（Ａ）成分の含有量が１５〜７５質量％、（Ｂ）成分の含有量が１〜１３質量％、（Ｃ）成分の含有量が１５〜７５質量％、（Ｄ）成分の含有量が１〜１５質量％であることを特徴とするものである。
この特徴によれば、より本発明の効果を発揮することができる。また、熱硬化性樹脂組成物の用途に合わせて、硬化後の耐熱性及び柔軟性を制御することができる。【００１２】
また、上記課題を解決するための本発明のシートとしては、（Ａ）〜（Ｄ）成分を含有する熱硬化性樹脂組成物を含有することを特徴とするものである。
この特徴によれば、重量平均分子量が５００ｇ/ｍｏｌ以上であり、マレイミド基を２個以上有するポリマレイミド化合物を含有することで、シートの柔軟性が向上し、耐熱性及び柔軟性を併せ持つシートとすることができる。
【発明の効果】
【００１３】
本発明によれば、硬化後に耐熱性及び柔軟性を併せ持ち、かつ低温で硬化可能な樹脂組成物を提供することができる。
【発明を実施するための形態】
【００１４】
以下、本発明の好適な実施形態について詳細に説明する。ただし、本発明は、以下の実施形態に限定されるものではない。
【００１５】
［熱硬化性樹脂組成物］
本発明の熱硬化性樹脂組成物は、下記の（Ａ）〜（Ｄ）成分を含有することを特徴とするものである。
（Ａ）重量平均分子量が５００ｇ/ｍｏｌ以上であり、マレイミド基を２個以上有するポリマレイミド化合物
（Ｂ）エポキシ化合物
（Ｃ）ポリエステル
（Ｄ）芳香族アミン化合物
【００１６】
＜（Ａ）ポリマレイミド化合物＞
本発明の熱硬化性樹脂組成物における、（Ａ）ポリマレイミド化合物は、重量平均分子量が５００ｇ/ｍｏｌ以上であり、マレイミド基を２個以上有する化合物である。
重量平均分子量の下限値としては、好ましくは１０００ｇ/ｍｏｌ以上であり、より好ましくは１５００ｇ/ｍｏｌ以上であり、さらに好ましくは２０００ｇ/ｍｏｌ以上である。上限値としては、好ましくは２５０００ｇ/ｍｏｌ以下である。
（Ａ）ポリマレイミド化合物の重量平均分子量を５００ｇ/ｍｏｌ以上とすることで、硬化物の柔軟性が向上し、硬化後に耐熱性及び柔軟性を併せ持つ熱硬化性樹脂組成物とすることができる。また、（Ａ）ポリマレイミド化合物の重量平均分子量を２５０００ｇ/ｍｏｌ以下とすることで、硬化前において熱硬化性樹脂組成物の取扱い性を向上させることができる場合がある。
【００１７】
さらに、本発明の熱硬化性樹脂組成物における、（Ａ）ポリマレイミド化合物は、数平均分子量が好ましくは５００ｇ/ｍｏｌ以上である。数平均分子量の下限値としては、好ましくは１０００ｇ/ｍｏｌ以上であり、より好ましくは１５００ｇ/ｍｏｌ以上であり、さらに好ましくは２０００ｇ/ｍｏｌ以上である。上限値としては、好ましくは２５０００ｇ/ｍｏｌ以下である。
【００１８】
さらに、本発明の熱硬化性樹脂組成物における、（Ａ）ポリマレイミド化合物は、マレイミド基を２個以上有するものである。マレイミド基とは、下記式（２）で表される構造である。
【００１９】
【化２】
2020116467.tif 000003
【００２０】
前記式（２）において、Ｒ２は置換基を示し、好ましくは、水素原子、炭素原子数１〜２０個のアルキルである。炭素原子数１〜２０個のアルキル基としては、好ましくは直鎖、分岐鎖であり、具体的には、例えば、メチル基、エチル基、ｎ−プロピル基、ｉ−プロピル基、ブチル基、ペンチル基、ヘキシル基等が挙げられる。
【００２１】
さらに、本発明の（Ａ）ポリマレイミド化合物は、好ましくは下記式（３）で表される構造である。
【化３】
2020116467.tif 000004
【００２２】
上記式（３）において、ｍは０を含むポリイミド単位の繰り返し数を表し、好ましくは１〜２０であり、より好ましくは１〜１０である。また、（Ａ）ポリマレイミド化合物は、ｍの異なる式（３）の化合物の混合物であってもよい。
さらに、式（３）において、Ｚは、好ましくはそれぞれ独立して脂肪族環、芳香環、ヘテロ原子を有する芳香環を表し、それらの環構造がアルキレン基やエーテル構造によって結合されている構造であってもよい。
式（３）においてＲ３は、好ましくはそれぞれ独立して、脂肪族環、芳香環、ヘテロ原子を有する芳香環、アルキル、アルキレン、ポリエーテル基、ポリシロキサン基を含む構造である。
式（３）において、Ｒ２は上記式（２）において説明したものと同様である。
【００２３】
さらに、本発明の（Ａ）ポリマレイミド化合物は、好ましくは下記式（４）〜（６）で表される構造である。
【化４】
2020116467.tif 000005
式（４）〜（６）において、Ｒ３、ｍは上記式（３）において説明したものと同様である。より好ましくは、Ｒ３は、環式構造を有する炭化水素基であり、炭素原子数は、好ましくは２０以上５０以下である。
【００２４】
さらに本発明の熱硬化性樹脂組成物における、（Ａ）ポリマレイミド化合物としては、具体的には、Ｄｅｓｉｇｎｅｒ  Ｍｏｌｅｃｕｌｅｓ  Ｉｎｃ．（ＤＭＩ）製の、ＢＭＩ−６８９、ＢＭＩ−１４００、ＢＭＩ−１５００、ＢＭＩ−１７００、ＢＭＩ−２５００、ＢＭＩ−３０００ＧＥＬ、ＢＭＩ−３０００Ｃｏｍｍｅｒｃｉａｌ  Ｇｒａｄｅ、ＢＭＩ−３０００ｐｏｗｄｅｒ、ＢＭＩ−５０００ｐｏｗｄｅｒ、ＢＭＩ−５０００Ｔｏｌｕｅｎｅ、ＢＭＩ−６０００や、日本化薬（株）製のＭＩＲ−３０００等が挙げられる。
【００２５】
さらに本発明の熱硬化性樹脂組成物における、（Ａ）ポリマレイミド化合物としては、具体的には下記式（７）〜（１１）で表される化合物が挙げられる。
【化５】
2020116467.tif 000006
【００２６】
【化６】
2020116467.tif 000007
式（７）〜（１１）においてｍは上記式（３）において説明したものと同様である。
【００２７】
【化７】
2020116467.tif 000008
（式（１２）において、Ｒ４は、それぞれ独立して、水素原子、炭素原子数１〜５のアルキル基及びフェニル基からなる群より選ばれる基を表し、ｐは平均値であり１＜ｎ≦５を表す。炭素原子数１〜５のアルキル基として、具体的には、メチル基、エチル基、ｎ−プロピル基、ｉ−プロピル基、ブチル基、ペンチル基が挙げられる。）
【００２８】
さらに、本発明の熱硬化性樹脂組成物の固形分中、（Ａ）成分の含有量は、好ましくは１０〜８０質量％である。
（Ａ）成分の含有量を上記範囲内とすることで、硬化後に良好な耐熱性及び柔軟性を有する熱硬化性樹脂組成物とすることができる。
ここで、固形分とは、本発明の熱硬化性樹脂組成物において、溶剤以外の成分で、かつ溶剤に溶解又は分散する成分のことをいう。例えば、上記（Ａ）〜（Ｄ）成分や下記の硬化剤（潜在性硬化剤を含む）、硬化促進剤等が含まれる。
【００２９】
さらに、本発明の熱硬化性樹脂組成物において（Ａ）〜（Ｄ）成分の合計含有量を１００質量％としたときの、（Ａ）成分の含有量は、好ましくは１５〜７５質量％、より好ましくは２０〜６０質量％である。
（Ａ）成分の含有量を上記範囲内とすることで、硬化後に良好な耐熱性及び柔軟性を有する熱硬化性樹脂組成物とすることができる。
【００３０】
＜（Ｂ）エポキシ樹脂＞
本発明の熱硬化性樹脂組成物における（Ｂ）エポキシ樹脂は、特に限定されず、好ましくは芳香族系エポキシ樹脂、脂肪族エポキシ樹脂、及び脂環式エポキシ樹脂等の各種エポキシ樹脂であり、より好ましくは平均エポキシ基数が２個以上である多官能エポキシ樹脂である。本発明の熱硬化性樹脂組成物において（Ｂ）エポキシ樹脂を含有させることで、硬化後により耐熱性に優れた熱硬化性樹脂組成物とすることができ、電気・電子材料、構造用材料等に使用することができる。
平均エポキシ基数は、ゲルパーミエーションクロマトグラフィー（ＧＰＣ）により求めた重量平均分子量を、ＪＩＳ Ｋ７２３６に準じて求めたエポキシ当量で割ることにより求めることができる。
【００３１】
芳香族系エポキシ樹脂としては、好ましくは１分子中に芳香族環を有し、平均エポキシ基数が２個以上のものである。例えば、ビスフェノールＡ、ビスフェノールＦ等のビスフェノール化合物又はこれらの誘導体；４，４'−ビフェノール、３，３'，５，５'−テトラメチルビフェニル−４，４'−ジオール等のビフェニル化合物又はこれらの誘導体；トリヒドロキシフェニルメタン骨格、アミノフェノール骨格を有する３官能のフェノール樹脂；フェノールノボラック樹脂；クレゾールノボラック樹脂；フェニレン骨格を有するフェノールアラルキル樹脂；ビフェニレン骨格を有するフェノールアラルキル樹脂；ナフトールアラルキル樹脂；ジアミノジフェニルメタン骨格の誘導体等をエポキシ化したエポキシ樹脂等が挙げられる。
【００３２】
これらの芳香族系エポキシ樹脂の中でも、得られる硬化物の耐熱性と機械強度が良好なため、好ましくはビスフェノールＡ、ビスフェノールＦ等のビスフェノール化合物又はこれらの誘導体、フェノールノボラック樹脂、クレゾールノボラック樹脂、及びジアミノジフェニルメタン骨格の誘導体をエポキシ化したエポキシ樹脂である。得られる硬化物が、耐熱性及び機械強度のバランスに優れることからビスフェノール系エポキシ樹脂がより好ましい。
【００３３】
脂肪族エポキシ樹脂としては、好ましくは１分子中に脂肪族骨格を有し、平均エポキシ基数が２個以上のものである。例えば、エチレングリコール、プロピレングリコール、ブタンジオール、ヘキサンジオール、オクタンジオール、ノナンジオール、デカンジオール等の脂肪族ジオール、若しくはペンタエリスリトール、ソルビトール等の多価アルコール、又はこれらの誘導体等をエポキシ化したエポキシ樹脂等が挙げられる。
【００３４】
脂環式エポキシ樹脂としては、好ましくは１分子中に脂環式骨格を有し、平均エポキシ基数が２個以上のものである。例えば、３’，４’−エポキシシクロヘキシルメチル−３，４−エポキシシクロヘキサンカルボキシレート；３，４−エポキシシクロヘキセニルメチル−３’，４’−エポキシシクロヘキセンカルボキシレート；２，３−ビス(ヒドロキシメチル)−１−ブタノールの１，２−エポキシ−４−（２−オキシラニル）シクロヘキサン付加物；ジシクロペンタジエン型エポキシ樹脂；及び水素添加ビスフェノールＡ、水素添加ビスフェノールＦ、水素添加ビフェノール、シクロヘキサンジオール、シクロヘキサンジメタノール、シジロヘキサンジエタノール等の脂環構造を有するジオール又はこれらの誘導体等を挙げることができる。
【００３５】
これらの脂環式エポキシ樹脂の中でも、得られる硬化物の耐熱性、機械強度が特に優れるため、３’，４’−エポキシシクロヘキシルメチル−３，４−エポキシシクロヘキサンカルボキシレートを用いることが好ましい。
上記芳香族系エポキシ樹脂、脂肪族エポキシ樹脂、脂環式エポキシ樹脂等の各種エポキシ樹脂は単独で用いてもよく、２種以上を併用してもよい。
【００３６】
さらに、本発明の熱硬化性樹脂組成物の固形分中、（Ｂ）成分の含有量は、好ましくは１〜１５質量％である。
（Ｂ）成分の含有量を上記範囲内とすることで、硬化後に柔軟性を維持しつつ、比較的低温で硬化可能という効果を発揮することができる。
【００３７】
さらに、本発明の熱硬化性樹脂組成物において（Ａ）〜（Ｄ）成分の合計含有量を１００質量％としたときの、（Ｂ）成分の含有量は、好ましくは１〜１３質量％である。
（Ｂ）成分の含有量を上記範囲内とすることで、硬化後に柔軟性を維持しつつ、比較的低温で硬化可能という効果を発揮することができる。
【００３８】
＜（Ｃ）ポリエステル＞
本発明の熱硬化性樹脂組成物における、（Ｃ）ポリエステルは、ジオール化合物とジカルボン酸化合物又はジカルボン酸ハライドを反応させて得られる重合体である。
ジオール化合物としては、特に限定されないが、脂肪族ジオール、脂環族ジオール、芳香族ジオールなどが挙げられ、好ましくは芳香族ジオールであり、より好ましくは二価フェノール化合物である。
【００３９】
前記二価フェノール化合物としては、好ましくは、４，４’−ビフェノール、３，３’−ジメチル−４，４’−ビフェノール、３，３’，５，５’−テトラメチル−４，４’−ビフェノール、２，２’，３，３’，５，５’−ヘキサメチル−４，４’−ビフェノール、３，３’，５，５’−テトラ−ｔｅｒｔ−ブチル−２，２’−ビフェノール、２，２’−ビス（４−ヒドロキシフェニル）メタン、２，２’−ビス（４−ヒドロキシフェニル）プロパン、２，２−ビス（４−ヒドロキシフェニル）ブタン、２，２−ビス（４−ヒドロキシフェニル）ペンタン、２，２−ビス（４−ヒドロキシフェニル）ヘキサン、２，２−ビス（４−ヒドロキシフェニル）−３−メチルブタン、２，２−ビス（４−ヒドロキシフェニル）−４−メチルペンタン、１，１−ビス（４−ヒドロキシフェニル）−２−エチルヘキサン、２，２−ビス（４−ヒドロキシフェニル）ブタン、１，１−ビス（４−ヒドロキシフェニル）−２−メチルプロパン、２，２−ビス（４−ヒドロキシフェニル）オクタン、１，１−ビス（４−ヒドロキシフェニル）−３−メチルブタン、３，３−ビス（４−ヒドロキシフェニル）ペンタン）が挙げられる。
【００４０】
また、脂肪族ジオールとしては、例えば、エチレングリコール、プロピレングリコールが挙げられる。脂環族ジオールとしては、例えば、１，４−シクロヘキサンジオール、１，３−シクロヘキサンジオール、１，２−シクロヘキサンジオールが挙げられる。
【００４１】
ジカルボン酸又ジカルボン酸ハライドとしては、特に限定されないが、脂肪族ジカルボン酸、脂環族ジカルボン酸、芳香族ジカルボン酸又はそれらのハライドが挙げられ、好ましくは芳香属ジカルボン酸、より好ましくは全芳香族二価カルボン酸又はそれらのハライドである。
【００４２】
全芳香族二価カルボン酸又はそれらのハライドとしては、例えば、フタル酸、イソフタル酸、テレフタル酸、２，６−ナフタレンジカルボン酸、ジフェニルエーテル−２，２’−ジカルボン酸、ジフェニルエーテル−２，３’−ジカルボン酸、ジフェニルエーテル−２，４’−ジカルボン酸、ジフェニルエーテル−３，３’−ジカルボン酸、ジフェニルエーテル−３，４’−ジカルボン酸、ジフェニルエーテル−４，４’−ジカルボン酸又はそれらのハライドが挙げられる。
【００４３】
脂肪族ジカルボン酸又はそれらのハライドとしては、例えば、アジピン酸、セバシン酸が挙げられる。脂環族ジカルボン酸としては、例えば、１，４−シクロヘキサンジカルボン酸、１，３−シクロヘキサンジカルボン酸、１，２−シクロヘキサンジカルボン酸又はそれらのハライドが挙げられる。
【００４４】
さらに本発明の熱硬化性樹脂組成物における（Ｃ）ポリエステルの末端構造は、好ましくは水酸基である。
（Ｃ）ポリエステルの末端構造を水酸基とすることで、（Ａ）ポリマレイミドや（Ｂ）エポキシ樹脂の硬化に関して効率的に作用することができ、熱硬化性樹脂組成物の硬化後の耐熱性をより向上させることができる。
【００４５】
さらに、本発明における（Ｃ）ポリエステルとしては、好ましくは下記式（１）の構造を有するポリエステルである。
【化８】
2020116467.tif 000009
【００４６】
式（１）中、Ｒ１はそれぞれ独立して、水素原子又はハロゲン原子で置換されていてもよいアルキル基である。アルキル基としては、好ましくは炭素原子数１〜１０の直鎖、又は分岐鎖を有するアルキル基であり、具体的には、メチル基、エチル基、ｎ−プロピル基、ｉ−プロピル基、ブチル基、ペンチル基、ヘキシル基等が挙げられる。また、ハロゲン原子としては、フッ素、塩素、臭素、ヨウ素原子が挙げられる。
【００４７】
式（１）中、Ｘは芳香環を含む基である。前記芳香環としては、ベンゼン環、ナフタレン環、アントラセン環、フルオレン環が挙げられ、Ｘの構造として具体的には、フェニレン、ナフタレン基、ジフェニルアルキル基、ジフェニルエーテル基、ジフェニルスルホン基等の基である。
さらに、式（１）中、Ｙは単結合、アルキレン基又は酸素原子である。前記アルキレン基としては、炭素原子数１〜１０個のアルキレン基が挙げられ、具体的にはメチレン基、エチレン基、プロピレン基、イソプロピレン基、ブチレン基等が挙げられる。
【００４８】
本発明における（Ｃ）ポリエステルの重量平均分子量が５０００〜１５００００であることが好ましい。重量平均分子量を上記範囲内とすることで、熱硬化性樹脂組成物における各成分の均一性や溶媒溶解性を向上させることができる。
【００４９】
さらに本発明の熱硬化性樹脂組成物における、（Ｃ）ポリエステルのガラス転移温度は、好ましくは１８０℃以上である。下限値としては、より好ましくは２００℃以上であり、さらに好ましくは２２０℃以上である。（Ｃ）ポリエステルのガラス転移温度を１８０℃以上とすることにより、熱硬化性樹脂組成物の耐熱性をより向上させることができる。
【００５０】
さらに、本発明の熱硬化性樹脂組成物の固形分中、（Ｃ）成分の含有量は、好ましくは１０〜８０質量％である。
（Ｃ）成分の含有量を上記範囲内とすることで良好な耐熱性及び柔軟性を有する熱硬化性樹脂組成物とすることができる。
【００５１】
さらに、本発明の熱硬化性樹脂組成物において（Ａ）〜（Ｄ）成分の合計含有量を１００質量％としたときの、（Ｃ）成分の含有量は、好ましくは１５〜７５質量％である。
（Ｃ）成分の含有量を上記範囲内とすることで、硬化後に良好な耐熱性及び柔軟性を有する熱硬化性樹脂組成物とすることができる。
【００５２】
＜（Ｄ）芳香族アミン化合物＞
本発明の熱硬化性樹脂組成物における、（Ｄ）芳香族アミン化合物は、（Ａ）ポリマレイミド化合物や（Ｂ）エポキシ樹脂の硬化に寄与するものである。
（Ｄ）芳香族アミン化合物としては、好ましくはベンゼン環を有するアミン化合物であり、例えば、フェニレンジアミン、ジアミノジフェニルメタン、４，４’−ジアミノ−３，３’−ジメチルジフェニルメタン、４，４’−ジアミノ−３，３’−ジエチルジフェニルメタン、ジアミノジフェニルスルホン、ジメチルベンジルアミン、ｍ−キシリレンジアミン、テトラメチルジアミノジフェニルメタン、テトラエチルジアミノジフェニルメタン、ジエチルジメチルジアミノジフェニルメタン、ジメチルジアミノトルエン、ジアミノジエチルトルエン、ジアミノジプロピルトルエン、ジアミノジブチルトルエン、ジアミノジフェニルスルホン、ジアミノジトリルスルホン、ビス（４−アミノー３−エチルフェニル）メタン、ポリテトラメチレンオキシド−ジ−ｐ−アミノベンゾエート等の芳香族ポリアミン類が挙げられ、より好ましくは４，４’−ジアミノ−３，３’−ジメチルジフェニルメタンである。
また、上記各種の（Ｄ）芳香族アミン化合物は、単独で用いてもよく、２種以上を併用してもよい。
【００５３】
さらに、本発明の熱硬化性樹脂組成物（Ａ）〜（Ｄ）成分の合計含有量を１００質量％としたときの、（Ｄ）成分の含有量は、好ましくは１〜１５質量％である。
（Ｄ）成分の含有量を上記範囲内とすることで、良好な硬化性という効果を発揮することができる。
【００５４】
＜（Ｅ）溶剤＞
本発明の熱硬化性樹脂組成物は、（Ｅ）溶剤に溶解させてワニスの形態としてもよい。溶剤としては特に限定されないが、好ましくは、ケトン系溶剤、エステル系溶剤、アルコール系溶剤等である。具体的には、メチルエチルケトン（ＭＥＫ）、メチルイソブチルケトン（ＭＩＢＫ）、シクロヘキサノン、シクロペンタノン、プロピレングリコールモノメチルエーテルアセテート（ＰＧＭＥＡ）等を挙げることができる。
【００５５】
前記（Ｅ）溶剤の量は、熱硬化性樹脂組成物に含まれる固形分１００質量部あたり、好ましくは１〜２００００質量部である。ここで、固形分とは、溶剤に溶解する成分であり、例えば、上記（Ａ）〜（Ｄ）成分や下記の硬化剤（潜在性硬化剤を含む）、硬化促進剤等が含まれる。
【００５６】
＜（Ｆ）硬化剤＞
本発明の熱硬化性樹脂組成物は、更に硬化剤を含有することができる。含有される硬化剤としては、特に限定されないが、好ましくは、フェノール系硬化剤（フェノール樹脂等）、ジシアンジアミド系硬化剤（ジシアンジアミド等）、尿素系硬化剤、有機酸ヒドラジド系硬化剤、アミンアダクト系硬化剤、酸無水物系硬化剤、イミダゾール系硬化剤などである。これらは単独で用いてもよく、２種以上を組み合わせて用いてもよい。
【００５７】
上記フェノール系硬化剤としては、好ましくはフェノール類またはナフトール類（例えば、フェノール、クレゾール、ナフトール、アルキルフェノール、ビスフェノール、テルペンフェノールなど）と、ホルムアルデヒドとを、縮合重合させたものである。具体的には、例えば、フェノールノボラック、ｏ−クレゾールノボラック、ｐ−クレゾールノボラック、α−ナフトールノボラック樹脂、β−ナフトールノボラック樹脂、ｔ−ブチルフェノールノボラック、ジシクロペンタジエンクレゾール、ポリパラビニルフェノール、ビスフェノールＡ型ノボラック、キシリレン変性ノボラック、デカリン変性ノボラック、ポリ（ジ−ｏ−ヒドロキシフェニル）メタン、ポリ（ジ−ｍ−ヒドロキシフェニル）メタン、及びポリ（ジ−ｐ−ヒドロキシフェニル）メタン等が挙げられる。これらは単独で用いてもよく、２種以上を組み合わせて用いてもよい。
【００５８】
上記酸無水物系硬化剤としては、具体的には、無水フタル酸、ヘキサヒドロ無水フタル酸、メチルヘキサヒドロ無水フタル酸などのアルキルヘキサヒドロ無水フタル酸、テトラヒドロ無水フタル酸、トリアルキルテトラヒドロ無水フタル酸、３−メチルテトラヒドロ無水フタル酸などのアルキルテトラヒドロ無水フタル酸、無水ハイミック酸、無水コハク酸、無水トリメリット酸、無水ピロメリット酸等を挙げることができる。これらは単独で用いてもよく２種以上を組み合わせて用いてもよい。これらのうち、好ましくは、メチルテトラヒドロ無水フタル酸、メチルヘキサヒドロ無水フタル酸等が挙げられる。
【００５９】
硬化剤の含有量は、硬化剤の種類によって適宜設定することができる。ただし、好ましくはエポキシ基１当量あたり、硬化剤の官能基の当量数が０．００１〜２当量であり、より好ましくは０．００５〜１．５当量となる量である。
【００６０】
なお、ジシアンジアミド系硬化剤、尿素系硬化剤、有機酸ヒドラジド系硬化剤、アミンアダクト系硬化剤は、潜在性硬化剤である。潜在性硬化剤の活性温度の下限値は、好ましくは６０℃以上であり、より好ましくは８０℃以上である。また、活性温度の上限値は、好ましくは２５０℃以下であり、より好ましくは１８０℃以下である。活性化温度を上記範囲内とすることで、活性温度以上で迅速に硬化する熱硬化性樹脂組成物を得ることができる。
【００６１】
＜（Ｇ）硬化促進剤＞
さらに本発明の熱硬化性樹脂組成物は、硬化促進剤を含んでもよい。硬化促進剤は、特に限定されないが、好ましくは変性イミダゾール系硬化促進剤、変性脂肪族ポリアミン系促進剤、変性ポリアミン系促進剤などである。硬化促進剤は、エポキシ樹脂などの樹脂との反応生成物（アダクト）として使用することが好ましい。これらは単独で用いてもよく、２種以上を組み合わせて用いてもよい。硬化促進剤の活性温度は、保存安定性の点から、下限値としては、好ましくは６０℃以上であり、より好ましくは８０℃以上である。また、活性温度の上限値としては、好ましくは２５０℃以下であり、より好ましくは１８０℃以下である。
【００６２】
ここで、活性温度とは、潜在性硬化剤および／または硬化促進剤の作用により、熱硬化性樹脂の硬化が急速に早められる温度である。
【００６３】
硬化促進剤の量は、硬化促進剤の種類によって適宜設定することができるが、通常、エポキシ樹脂１００質量部あたり、好ましくは０．１〜２０質量部であり、より好ましくは１〜１０質量部である。なお、硬化促進剤をアダクトとして使用する場合、硬化促進剤の量は、硬化促進剤以外の成分（エポキシ樹脂など）を除いた硬化促進剤の正味の量を意味する。
【００６４】
＜（Ｈ）その他の添加剤＞
さらに本発明の熱硬化性樹脂組成物は、上記以外の第三成分を含んでもよい。第三成分としては、熱可塑性樹脂、無機フィラー、重合開始剤、難燃剤、顔料、分散剤、シランカップリング剤、チキソ性付与剤などを挙げることができる。
【００６５】
無機フィラーとしては、例えば、シリカ、タルク、炭酸カルシウム、チタンホワイト、ベンガラ、炭化珪素、窒化ホウ素などを挙げることができる。無機フィラーの平均粒径は、体積粒度分布の累積体積５０％における粒径（Ｄ５０）は、例えば０．０１〜１００μｍである。無機フィラーの量は、配合する場合、（Ａ）〜（Ｃ）成分の合計１００質量部あたり、好ましくは１〜５０００質量部であり、より好ましくは１０〜３０００質量部である。
【００６６】
重合開始剤は、加熱により、硬化性を発現する。重合開始剤としては、ラジカル発生剤、酸発生剤、塩基発生剤などを用いることができる。具体的には、ベンゾフェノン系化合物、ヒドロキシケトン系化合物、アゾ化合物、有機過酸化物、芳香族スルホニウム塩、脂肪族スルホニウム塩などのスルホニウム塩などを用いることができる。重合開始剤の量は、配合する場合、エポキシ樹脂１００質量部あたり、好ましくは０．１〜２０質量部であり、より好ましくは１〜１０質量部である。
【００６７】
＜シート＞
本発明の熱硬化性樹脂組成物は、シートやフィルム等の形態に成形して使用することができる。シートの形態は、特に限定されず、単層シートであってもよく、２層以上の多層シートであってもよい。
本発明のシートの厚みは、特に限定されないが、好ましくは１０〜１５００μｍであり、より好ましくは２０〜５００μｍである。厚みが１０μｍ未満であると、表面硬度が不十分となることがあり、１５００μｍを超えると、割れ易くなり、ロール・ツー・ロールでの巻き取りが困難となることがある。
【００６８】
本発明のシートは、好ましくは未硬化状態、半硬化状態、又は硬化状態のものである。半硬化状態とは、熱硬化性樹脂組成物がモノマーおよび／またはオリゴマーを含む状態であり、熱硬化性樹脂組成物中における化合物の三次元架橋構造の発達が不十分な状態をいう。すなわち、必要に応じて、塗膜を５０〜１５０℃で１分〜１０分間加熱してゲル化したり、Ｂステージ化したりして、シート化してもよい。なお、Ｂステージ化とは、樹脂組成物を半硬化状態の固体にすることをいう。Ｂステージの樹脂組成物を加熱すると溶融し、硬化反応が更に進行する。硬化状態とは、前記熱硬化性樹脂組成物を完全に硬化させたものをいう。
【００６９】
シート、フィルム等に成形する方法としては、上記に示した溶媒に溶解した前記熱硬化性樹脂組成物を基材に塗工し、乾燥後、加熱等を行うことで硬化を行うことができる。
本発明の熱硬化性樹脂組成物からなる硬化物は、前記（Ａ）〜（Ｄ）成分を含有していることから、硬化後の耐熱性及び柔軟性、また比較的低温での硬化性を併せ持つという特性を有している。
【００７０】
本発明のシートの製造方法としては、特に限定されないが、生産性の観点から、ロール・ツー・ロールプロセスが好適に用いられる。具体的には、各種支持フィルム（離型処理をしたＰＥＴ、ＰＭＭＡフィルム等）に本発明の樹脂組成物を所定の膜厚でコーティングし、支持フィルムを剥離することで得ることが出来る。コーティング方法としては、グラビアコート、ロールコーティング、バーコーティング、ダイコーティング、ナイフコーティング等が挙げられる。
【００７１】
＜硬化物＞
本発明の熱硬化性樹脂組成物の硬化を進めることにより、硬化物とすることができる。前記硬化物の形態としては、好ましくはシート、フィルム等の形態である。シート、フィルム等に成形する方法としては、上記に示した溶媒に溶解した前記熱硬化性樹脂組成物を基材に塗工し、乾燥後、加熱等を行うことで硬化を行うことができる。
【００７２】
本発明の熱硬化性樹脂組成物において、硬化温度は特に限定されないが、好ましくは２２０℃以下である。下限値としては、より好ましくは９０℃以上であり、さらに好ましくは１００℃以上である。上限値としては、より好ましくは２００℃以下であり、さらに好ましくは１９０℃以下である。また硬化時間は特に限定されないが、好ましくは３０分以上１５００分であり、下限値としては、より好ましくは６０分以上である。
本発明の熱硬化性樹脂組成物は、前記（Ａ）〜（Ｄ）成分を含有していることから２２０℃以下という低温で硬化することができ、硬化における熱によって関係材料が悪影響を受けることを抑制することができる。
【００７３】
＜硬化物の物性＞
本発明の熱硬化性樹脂組成物を硬化してなる硬化物の曲げ弾性率は、−４０℃において、好ましくは１．０ＧＰａ以上であり、より好ましくは１．４ＧＰａ以上である。
さらに、２５℃において、好ましくは１．０ＧＰａ以上であり、より好ましくは１．４ＧＰａ以上である。
さらに、２５０℃において、好ましくは０．０１ＧＰａ以上であり、より好ましくは０．０１１ＧＰａ以上である。
曲げ弾性率の測定は、いずれもＪＩＳ  Ｋ７１７１に準じて、ストログラフＶＧ２０−Ｅ（東洋精機製作所社製）を用いて、測定湿度５０％ＲＨ、ロードセル１．０ｋＮ、ヘッド移動速度５ｍｍ／ｍｉｎの条件で測定することができる。
【００７４】
本発明の熱硬化性樹脂組成物を硬化してなる硬化物の引張強度は、２５℃において、好ましくは１５Ｎ以上である。
引張強度の測定は、島津製作所製オートグラフを用い、チャック間２０ｍｍ、引張速度５ｍｍ／分の条件にて、シート厚さ５０μｍの条件で測定することができる。
【００７５】
本発明の熱硬化性樹脂組成物を硬化してなる硬化物の伸び率は、２５℃において、好ましくは１０％以上である。さらに、２５℃において、より好ましくは２０％以上であり、さらに好ましくは３０％以上である。
伸び率の測定は、島津製作所製オートグラフを用い、チャック間２０ｍｍ、引張速度５ｍｍ／分の条件にて、シート厚さ５０μｍの条件で測定することができる。
【００７６】
本発明の熱硬化性樹脂組成物を硬化してなる硬化物の５．０質量％加熱減量温度は、好ましくは３００℃以上であり、より好ましくは３２５℃、さらに好ましくは３５０℃以上である。
５．０質量％加熱減量温度の測定は、熱質量測定装置（ＴＧＡ）にて、２５℃での質量を基準に、昇温速度１０℃／分で測定して５．０質量％減量したときの温度として測定することができる。
【００７７】
本発明の熱硬化性樹脂組成物を硬化してなる硬化物のガラス転移温度Ｔｇは、好ましくは５０℃以上であり、より好ましくは７０℃以上である。ガラス転移温度Ｔｇはより高い方が好ましく、上限値は特に限定されないが、例えば、２５０℃以下である。
硬化物のガラス転移温度Ｔｇは、示差走査熱量測定（ＤＳＣ）装置（セイコーインスツル社製）を用いて、温度範囲３０〜２５０℃、昇温速度２℃／分、周波数１ＭＨｚの条件で測定することができる。
【００７８】
＜用途＞
上記のとおり、本発明の熱硬化性樹脂組成物を硬化してなる硬化物は耐熱性と柔軟性に優れているため、半導体等の電子部品用封止剤、積層板、ＦＲＰ（複合材料）、層間絶縁材、接着剤等の自動車・航空機及び電気・電子材料用分野等で用いられる、高い機械的・電気的接続信頼性が求められる部品材料として好適に用いることができる。さらに、その柔軟性により、ウエアラブル端末に用いるフレキシブル基材としても好適に用いることができる。
【実施例】
【００７９】
以下に実施例を挙げて本発明をさらに具体的に説明するが、本発明の趣旨を逸脱しない限り適宜変更することができる。従って、本発明の範囲は以下に示す具体例により限定的に解釈されるべきものではない。【００８０】
＜熱硬化性樹脂組成物の作製＞
表１に示す配合（質量部）にて、熱硬化性樹脂組成物を得た。この熱硬化性樹脂組成物の粘度を、２５℃、せん断速度２．５（１／ｓ）の条件下、ブルックフィールド社製、ＨＢＴ型粘度計（スピンドルタイプ：Ｎｏ２９）を用いて測定した。【００８１】
上記材料の詳細を以下に示す。
（Ａ）ポリマレイミド化合物：
実施例１：商品名ＢＭＩ６８９（Ｄｅｓｉｇｎｅｒ  Ｍｏｌｅｃｕｌｅｓ  Ｉｎｃ製）
実施例２：商品名ＢＭＩ１７００（Ｄｅｓｉｇｎｅｒ  Ｍｏｌｅｃｕｌｅｓ  Ｉｎｃ製）
実施例３、６、７：商品名ＢＭＩ１４００（Ｄｅｓｉｇｎｅｒ  Ｍｏｌｅｃｕｌｅｓ  Ｉｎｃ製）
実施例４：商品名ＢＭＩ３０００（Ｄｅｓｉｇｎｅｒ  Ｍｏｌｅｃｕｌｅｓ  Ｉｎｃ製）実施例５：商品名ＢＭＩ６０００（Ｄｅｓｉｇｎｅｒ  Ｍｏｌｅｃｕｌｅｓ  Ｉｎｃ製）
比較例１：商品名ＢＭＩ（ケイ・アイ化成（株）製）
比較例２：商品名ＢＭＩ７０（ケイ・アイ化成（株）製）
（Ｂ）エポキシ樹脂：商品名ＥＰＣ８３０ＬＶＰ（ＤＩＣ（株）製）
（Ｃ）ポリエステル：商品名ユニファイナーＭ２０００Ｈ（ユニチカ（株）製）
（Ｄ）芳香族アミン化合物：４，４’−ジアミノ−３，３’−ジエチルジフェニルメタン、商品名ＫＡＹＡＨＡＲＤ  ＡＡ（日本化薬（株）製）【００８２】
【表１】
2020116467.tif 000010
【００８３】
＜シートの作製＞
上記で作製した熱硬化性樹脂組成物を、コーティング法によりシート状にコートし、１８０℃で１２０分で硬化を行い、厚みが５０μｍの硬化シートを作製した。【００８４】
＜シートの評価＞
上記で作製した硬化シートについて、下記の評価を行った。評価結果と（Ａ）〜（Ｄ）成分の合計含有量を１００質量％としたときの（Ａ）〜（Ｄ）成分の含有量を質量％で表記したものを表２に示す。
［評価方法］
・５．０質量％加熱減量温度
熱質量測定装置（ＴＧＡ）にて、２５℃での質量を基準に、昇温速度１０℃／分で測定して５．０質量％減量したときの温度を測定した。
・引張強度、伸び率
島津製作所製オートグラフで、硬化シートから作製した試験片を、チャック間２０ｍｍ、引張速度５ｍｍ／分の条件にて、２５℃の引張強度、伸び率を測定した。【００８５】
【表２】
2020116467.tif 000011
【００８６】
表２をみると、本発明の（Ａ）〜（Ｄ）成分を含有した熱硬化性樹脂組成物は、１８０℃という低温で硬化することが可能であり、かつ耐熱性及び柔軟性を併せ持ったシートを形成できることがわかった。一方、重量平均分子量が５００ｇ/ｍｏｌ未満のポリマレイミドを含有する比較例１及び２は、実施例のシートに比べて柔軟性が劣る結果となった。さらに、（Ｂ）エポキシ樹脂を含有しない比較例３のシートは、伸び率及び耐熱性に劣ることがわかった。【００８７】
＜シリコンウエハの封止試験＞
次に、上記で実施例３の熱硬化性樹脂組成物から作製されたシートで、１８０℃、１２０分で硬化させ、シリコンウエハ上の封止を行った。
直径５インチ（約１２５ｍｍ）×厚み２００μｍのシリコンウエハ上に硬化後の樹脂組成物の厚みが２００μｍ又は５０μｍとなるように封止を行った。【００８８】
［評価方法］
上記熱硬化性樹脂組成物で封止されたシリコンウエハについて、以下の基準及び方法で評価した。
上記、後硬化後、室温まで冷却し、反り量を以下の基準で評価した。測定方法はレーザー変位計を用いて、シリコンウエハの基板側中心部と、ウエハ端部２点との高低差の平均を測定した結果、厚み２００μｍ、５０μｍとも反り量が２ｍｍ未満であった。
【産業上の利用可能性】
【００８９】
本発明の熱硬化性樹脂組成物を硬化してなる硬化物は耐熱性と柔軟性に優れたているため、半導体用封止剤、積層板、ＦＲＰ（複合材料）、層間絶縁材、接着剤等の自動車・航空機及び電気・電子材料用分野等で用いられる、高い機械的・電気的接続信頼性が求められる部品材料として好適に用いることができる。さらに、その柔軟性により、ウエアラブル端末に用いるフレキシブル基材として好適に用いることができる。
【国際調査報告】
2020116467.tif 000013
2020116467.tif 000014
2020116467.tif 000015
2020116467.tif 000016
2020116467.tif 000017
2020116467.tif 000018